Patent BR-112012024535-A2 (BR)
Title: método de ligação de adesivo de fusão, e, película, artigo de moldagem por injeção ou extrusado.
Inventor: DIRK KEMPFERT
IPC: C08G18/73
Filed: 2011-03-28
Abstract: MÉTODO  DE LIGAÇÃO  DE ADESIVO  DE  FUSÃO, E,  PELÍCULA , ARTIGO DE MOLDAGEM  POR INJEÇÃO OU EXTRUSADO. Método de ligação de adesivo de fusão usando um poliuretano termoplástico (TPU) obtenível essencialmente de um disocianato A alifático simétrico e pelo menos um composto B reativo com isocianato que compreende grupo(s) hidroxila e/ou amino como um adesivo , <um>caracterizado<vm> pelo fato de que: o peso molecular médio numérico (Mn) do composto B é pelo menos 2200g/mol, com a condição de que seja pelo menos 950g/mol se o composto B for um éster sebácico, di-isocianato A e pelo menos um composto B reativo com isocianato são reagidos na presença de um catalisador para a reação de poliadição, o TPU não compreende extensor de cadeia, o TPU tem um índice IN menor do que 1.000, preferivelmente menor do que 990 e mais preferivelmente menor do que 980, ligação do adesivo de fusão pelo TPU no estado de fusão ocorre em uma temperatura de 50<198>C a 160<198>C na ausência de solventes, e o composto B é um poliéster e adicionalmente um polieterol é usado. Método de acordo com a reivindicação 1, <um>caracterizado<vm> pelo fato de que o composto reativo de isocianato tem grupos hidroxila e/ou grupos amino terminalmente. Método de acordo com pelo menos uma das reivindicações precedentes , <um>caracterizado<vm> pelo fato de que o índice IN tem um valor entre 850 e 999, preferivelmente entre 850 e 99 e, mais preferivelmente entre 850 e 980. Método de acordo com pelo umas das reivindicações precedentes, <um>caracterizado<vm> pelo fato de que o di-isociananto é um di-isocianato de dicicloexilmetano (H12MDI). Método de acordo com pelo umas das reivindicações precedentes, <um>caracterizado<vm> pelo fato de que o di-isociananto é um di-isocianato de hexametileno (HDI). Método de acordo com pelo umas das reivindicações precedentes, <um>caracterizado<vm> pelo fato de que o catalisador é um composto de estanho. Método de acordo com pelo umas das reivindicações precedentes, <um>caracterizado<vm> pelo fato de que o poliéster tem um peso molecular médio numérico (Mn) não maior do que 12.000 g/mol, preferivelmente não maior do que 6.000 g/mol, mais particularmente não maior do que 4.000 g/mol. Método de acordo com pelo umas das reivindicações precedentes, <um>caracterizado<vm> pelo fato de que o composto B é um poliéster com base em butanodiol e ácido adípico.  Método de acordo com pelo umas das reivindicações precedentes, <um>caracterizado<vm> pelo fato de que o composto B é um poliéster com base em butanodiol e ácido sebácico.  Método de acordo com pelo umas das reivindicações precedentes, <um>caracterizado<vm> pelo fato de que o TPU é usado para a ligação de têxteis, metais , madeira , produtos de madeira , cortiça , cerâmica , vidro , incluindo fibras de vidro e também plásticos sólidos ou espumados. Película , artigo de moldagem por injeção ou extrusado,<um>caracterizada(o)<vm> pelo fato de que compreende um poliuretano termoplástico obtenível essencialmente de um di-isocianato A alifático simétrico e pelo menos um composto B reativo com isocianato que compreende grupos hidroxila e/ou grupos amino, como adesivo termorreversível, em que o peso molecular médio numérico (Mn) de uso B é pelo menos 2200 g/mol, com a condição de que seja pelo menos 950g/mol se o composto B for um éster sebácico. di-isocianato A e composto reativo de isocianato B são reagidos na presença de um catalisador para a reação de poliadição, o TPU não compreende extensor de cadeia , e o TPU tem um índice IN menor do que 1000, e o composto B é um poliéster e adicionalmente um polieterol é usado</vm></um></vm></um></vm></um></vm></um></vm></um></vm></um></vm></um></vm></um></vm></um></vm></um></vm></um>